(57)【要約】【課題】ガスシールド溶接において、シールドガスの吹出し口に付着した集積スパッタが落下しても、溶接金属の外観に悪影響を与えない手法を見いだす。【解決手段】水平隅肉溶接方法において、溶接トーチと下側鋼板の間に、シールドガスの吹出し口を配置して溶接を行うことを特徴とする溶接金属の外観に優れる水平隅肉溶接方法。【選択図】図３
2015142929.tif 000002
【特許請求の範囲】
【請求項１】
水平隅肉溶接方法において、溶接トーチと下側鋼板の間に、シールドガスの吹出し口を配置して溶接を行うことを特徴とする溶接金属外観に優れる水平隅肉溶接方法。
【請求項２】
前記シールドガスの吹出し口の内部に、開口率が１０％以上９０％以下の整流材が配置されていることを特徴とする請求項１に記載の溶接金属外観に優れる水平隅肉溶接方法。
【請求項３】
前記溶接トーチ及び／又はシールドガスの吹出し口が水冷されていることを特徴とする請求項１又は２に記載の溶接金属外観に優れる水平隅肉溶接方法。
【請求項４】
水平隅肉溶接設備において、溶接トーチと下側鋼板の間にシールドガスの吹出し口が配置されていることを特徴とする溶接金属外観に優れる水平隅肉溶接設備。
【請求項５】
前記シールドガスの吹出し口の内部に、開口率が１０％以上９０％以下の整流材が配置されていることを特徴とする請求項４に記載の溶接金属外観に優れる水平隅肉溶接設備。
【請求項６】
前記溶接トーチ及び／又はシールドガスの吹出し口が水冷されていることを特徴とする請求項４又は５に記載の溶接金属外観に優れる水平隅肉溶接設備。
【発明の詳細な説明】
【技術分野】
【０００１】
本発明は、ガスシールドアーク溶接を使用した水平隅肉溶接に関するもので、良好な溶接金属外観を確保することができる隅肉溶接方法及び隅肉溶接設備に関するものである。
【背景技術】
【０００２】
水平隅肉溶接は、造船、橋梁、建築等の分野で多く使用されている。水平隅肉溶接では、近年、溶接速度の高速化や大脚長溶接が強く要求されており、溶接施工時には高電流を用いる場合が増えてきている。
【０００３】
高電流を使用した溶接で問題となるのは、スパッタの発生量の増加である。スパッタは、溶接ワイヤと同心円状に配置したシールドガスの吹出し口に付着して集積するが（以下、これを集積スパッタと称する場合がある）、集積スパッタが溶接中に剥がれ落ちると、溶融池を直撃するので、溶接の安定性が著しく損なわれ、溶接金属が外観不良となる場合がある。
【０００４】
スパッタの発生量を抑制する技術としては、例えば、特許文献１に、フラックス入りワイヤを電極ワイヤとしてパルスアーク溶接を行なう高電流密度ガスシールドアーク溶接方法が開示されている。しかし、パルスアーク電源は、通常の溶接電源に比べて高価であり、造船、橋梁、建築等の分野には広くは普及していない。この方法でスパッタを低減することは、経済性の観点から実用的でない。
【０００５】
特許文献２には、二重ガスシールドアーク溶接方法によるスパッタ低減方法が開示されている。また、特許文献３には、ワイヤ中の各種成分を最適化することでスパッタ発生量を軽減する溶接ワイヤが開示されている。しかし、特許文献２のスパッタ低減方法を用いても、また、特許文献３の溶接ワイヤを使用しても、スパッタの発生を無くすることは困難である。
【０００６】
したがって、従来のガスシールドアーク溶接においては、シールドガスの吹出し口に付着した集積スパッタが脱落して溶融池上に落下し、溶接金属の外観に悪影響を与えることを根本的に解決するには至っていない。
【０００７】
従来の知見を総括すると、シールドガスの吹出し口に付着した集積スパッタが脱落することによって生じる溶接金属の外観不良を根本的に解決できるガスシールドアーク溶接は、これまで開示されていない。
【０００８】
集積スパッタが溶融池上に落下して溶接金属の外観が損なわれると、溶接作業を中断し、外観が損なわれた部位の溶接金属（溶接ビード）を除去してから溶接を再開する工程を組まざるを得ない。例えば、１５０ｍの長さをガスシールドアークで隅肉溶接すると、２回程度、スパッタの脱落によって溶接作業が中断するのが現状である。したがって、溶接金属の外観に優れる溶接方法を開発することが望まれていた。
【先行技術文献】
【特許文献】
【０００９】
【特許文献１】特開平２０１１―２１８４３７号公報
【特許文献２】特開平２０１３―２０２６７７号公報
【特許文献３】特開平２０１０―１９４５９５号公報
【発明の概要】
【発明が解決しようとする課題】
【００１０】
本発明は、シールドガスの吹出し口に付着した集積スパッタが脱落することによって生じる、溶接金属の外観不良を根本的に解決できるガスシールドアーク溶接が開示されていない現状に鑑み、ガスシールド溶接において、シールドガスの吹出し口に付着した集積スパッタが落下しても溶接金属に悪影響を与えない手法を見いだすことを課題とし、該課題を解決する手法を具体化して、溶接金属の外観に優れた隅肉溶接方法と隅肉溶接設備を提供することを目的とする。
【課題を解決するための手段】
【００１１】
本発明者らは、上記課題を解決する手法について鋭意検討した。現在のガスシールドアーク溶接においては、溶接時に発生するスパッタの量を低減することはできても、スパッタ発生量をゼロにすることは不可能である。それ故、シールドガスの吹出し口が溶融池の上方に位置する限り、集積スパッタが脱落して溶融地に落下する危険性を解消することはできない。
【００１２】
そこで、本発明者らは、上記のことを踏まえ、シールドガスの吹出し口を、溶接トーチの下に位置するように配置すれば、シールドガスの吹出し口に付着した集積スパッタが脱落しても溶融地に落下せず、溶接金属の外観には全く影響を及ぼさないと発想した。
【００１３】
本発明は、上記発想のもとになされたもので、その要旨は以下のとおりである。
【００１４】
（１）水平隅肉溶接方法において、溶接トーチと下側鋼板の間に、シールドガスの吹出し口を配置して溶接を行うことを特徴とする溶接金属外観に優れる水平隅肉溶接方法。
【００１５】
（２）前記シールドガスの吹出し口の内部に、開口率が１０％以上９０％以下の整流材が配置されていることを特徴とする前記（１）に記載の溶接金属外観に優れる水平隅肉溶接方法。
【００１６】
（３）前記溶接トーチ及び／又はシールドガスの吹出し口が水冷されていることを特徴とする前記（１）又は（２）に記載の溶接金属外観に優れる水平隅肉溶接方法。
【００１７】
（４）水平隅肉溶接設備において、溶接トーチと下側鋼板の間にシールドガスの吹出し口が配置されていることを特徴とする溶接金属外観に優れる水平隅肉溶接設備。
【００１８】
（５）前記シールドガスの吹出し口の内部に、開口率が１０％以上９０％以下の整流材が配置されていることを特徴とする前記（４）に記載の溶接金属外観に優れる水平隅肉溶接設備。
【００１９】
（６）前記溶接トーチ及び／又はシールドガスの吹出し口が水冷されていることを特徴とする前記（４）又は（５）に記載の溶接金属外観に優れる水平隅肉溶接設備。
【発明の効果】
【００２０】
本発明によれば、ガスシールドアーク溶接時に発生し、シールドガスの吹出し口に付着した集積スパッタが、上記吹出し口から脱落しても、溶融池に落下しないので、溶接金属の外観不良が発生しない。
【図面の簡単な説明】
【００２１】
【図１】従来設備におけるシールドガスの吹出し口の配置を示す図である。
【図２】従来設備におけるスパッタの付着と脱落の態様を示す図である。
【図３】本発明におけるシールドガスの吹出し口の配置を示す図である。
【図４】本発明におけるスパッタの付着と脱落の態様を示す図である。
【図５】本発明において整流材を配置しないシールドガスの吹出し口とシールドガスの流れの一態様を示す図である。
【図６】吹出し口に整流材を配置したシールドガスの吹出し口とシールドガスの流れの一態様を示す図である。
【図７】シールドガスの吹出し口の断面を示す図である。
【図８】シールドガスの吹出し口の側面を示す図である。
【図９】鋼板の寸法を示す図である。
【図１０】溶接トーチと吹出し口の配置の断面を示す図である。
【図１１】溶接トーチと吹出し口の配置の側面を示す図である。
【図１２】比較例で用いた溶接トーチと吹出し口の配置の断面を示す図である。
【図１３】比較例で用いた溶接トーチと吹出し口の配置の側面を示す図である。
【発明を実施するための形態】
【００２２】
本発明で開示する溶接金属の外観に優れる水平隅肉溶接方法（以下「本発明溶接方法」ということがある。）は、水平隅肉溶接方法において、溶接トーチと下側鋼板の間に、シールドガスの吹出し口を配置して溶接を行うことを特徴とする。
【００２３】
本発明に開示する溶接金属の外観に優れる水平隅肉溶接設備（以下「本発明溶接設備」ということがある。）は、水平隅肉溶接設備において、溶接トーチと下側鋼板の間にシールドガスの吹出し口が配置されていることを特徴とする。
【００２４】
以下、本発明について図面に基づいて説明する。
【００２５】
図１に、従来設備におけるシールドガスの吹出し口の配置を示す。下側鋼板１ａの上に上側鋼板１ｂを立て、下側鋼板１ａと上側鋼板１ｂが形成する隅角部に、溶接トーチ２から溶接ワイヤ３を送り出し、溶接トーチ２と同心円状に配置した吹出しノズル４の吹出し口５からシールドガスを吹き出して溶融池を蔽い、一体の溶接トーチ２と吹出しノズル４を溶接方向に移動させて溶接金属６を形成する。
【００２６】
このとき、発生したスパッタが、シールドガスの吹出し口５の内面に付着する。図２に、従来設備におけるスパッタの付着と脱落の態様を示す。図２に示すように、吹出しノズル４の吹出し口５の内面にスパッタが付着して集積し、集積スパッタ７が形成される。
【００２７】
集積スパッタ７に何らかの力が作用して、集積スパッタ７が、吹出し口５から脱落して溶融池６ａに落下する。集積スパッタ７は、吹出し口５の内側にリング状に付着し、リング状のまま、又は、その一部分として落下する。この落下で、溶接金属の外観が不良となる。
【００２８】
本発明者らは、集積スパッタの生成、脱落は避けられないにしても、溶融池への落下を回避する手法を鋭意検討した。その結果、シールドガスの吹出し口を溶融池の上方とは異なる位置に配置することとした。
【００２９】
図３に、本発明におけるシールドガスの吹出し口の配置を示す。図３に示すように、吹出しノズル４の吹出し口５は、溶接トーチ２と下側鋼板１ａの間に配置されている。吹出し口５は、溶融池の上方に位置していないので、吹出し口５から集積スパッタが脱落しても、溶融池に落下しない。
【００３０】
溶接トーチ２及び吹出し口５は、長時間、高温に曝されるので、水冷装置（図示なし）を備えている。
【００３１】
図４に、本発明におけるスパッタの付着と脱落の態様を示す。図４に示すように、シールドガスの吹出し口５が、溶接トーチ２と下側鋼板１ａの間に配置されていると、集積スパッタ７が脱落しても、下側鋼板１ａの上面に落下するだけであるので、溶接に何ら悪影響を及ぼさない。このため、隅肉溶接を安定して継続することができる。
【００３２】
本発明者らは、シールドガスの吹出し口を、溶接トーチと下側鋼板の間に配置しても、吹出し口から吹き出されるシールドガスは、流れが上側鋼板１ｂに遮られ、下側鋼板と上側鋼板が形成する隅角部に滞留して溶融池及び溶接金属を蔽うことを確認した。したがって、シールドガスの吹出し口を、溶接トーチと下側鋼板の間に配置することは、溶融池及び溶接金属を蔽う点で問題はない。
【００３３】
シールドガスの吹出し口の形状は、溶融地の幅や、溶接トーチの本数、溶接トーチの先端と下側鋼板の間隔を考慮して、適宜設計すればよい。なお、シールドガスの吹出し口の先端は、できるだけ、上側鋼板に近い方がよい。
【００３４】
ここで、図５及び図６に、シールドガスの吹出し口とシールドガスの流れの一態様を示す。図５に、シールドガスの吹出し口とシールドガスの流れの一態様を示す。吹出しノズルに流れ込んだシールドガスの流れ５ａは、吹出し口５で左右に（溶接方向に）広がり、吹出し口５から、流速分布が山形状をなす流れ５ｂとなって吹き出ることになる。
【００３５】
この場合、吹出し口５の両端に位置する溶融地では、シールドが不安定となり、溶接金属の窒素量が増加することで溶接金属にピットやブローホールのような溶接欠陥が生成し易くなる。
【００３６】
図６に、吹出し口に整流材を配置したシールドガスの吹出し口とシールドガスの流れの一態様を示す。図５に示す吹出し口５と異なり、吹出し口に整流材８が配置されている。シールドガスの流れ５ａは、吹出し口５で左右に広がるが、整流材８の存在で、流速分布が均一な流れ５ｃとなって、吹出し口５から吹き出ることになる。
【００３７】
この場合、シールドガスの流速は平準化されて、溶接方向に均一なシールドガスの流速が得られるので、溶接金属の窒素量は十分に低く抑制され、ピットやブローホールのような溶接欠陥は発生しない。
【００３８】
水平隅肉溶接の場合、電極が２〜４本の多電極溶接の場合が多く、形成される溶融池は、溶接方向に伸長した形状となるので、この溶融池全体を完全に覆うようにシールドガスを供給するためには、シールドガスの吹出し口も、必然的に、溶接方向に伸長した形状となる。それ故、吹出し口の全幅において、流速分布が均一なシールドガスの流れを形成する必要があるので、吹出し口に整流材を配置するのが好ましい。
【００３９】
なお、シールドガスは、溶融池を完全に蔽うように吹き出せば、溶接欠陥の発生を抑制することができるので、この限りで、吹出し口に、シールドガスの流れを整流化する整流材を配置してもよいし、配置しなくてもよい。
【００４０】
水平隅肉溶接の場合、鋼板のルート部分を未溶着のままにする場合も多く、溶接金属中にある程度のピットやブローホールが存在しても、構造上問題とならない場合がある。この場合、吹出し口に整流材を配置することは必ずしも必要でないが、配置する方がより好ましい。
【００４１】
整流材には、例えば、パンチメタルを用いることができるが、これ以外にも、均一な孔が開口していて整流機能を発現するものであれば適宜使用できる。なお、整流材は、ステンレス、低合金鋼、銅等の金属やセラミックスなどの耐熱性を有する材料が好ましい。
【００４２】
シールドガスの吹出し口に整流材を配置する場合、整流材の開口率は１０％から９０％とすることが必要である。開口率が１０％未満であると、開口部の面積が少なすぎて十分なガス量を供給することができない。
【００４３】
一方、開口率が９０％を超えると、開口部面積が広すぎて整流材の強度が弱くなり、溶接中の振動や輻射熱で損傷し、シールドガスの供給を不安定にする危険性が高まる。このため、整流材の開口率は１０％以上９０％以下とする。なお、開口率とは、整流材において、単位面積当たりで貫通している孔の合計面積の割合である。
【００４４】
整流材において、孔の一つ当たりの面積は０．５ｍｍ2以上３００ｍｍ2であることが好ましい。孔の一つ当たりの面積が０．５ｍｍ2より少ないと、スパッタや粉塵等で孔が塞がって目詰まりして、シールドガスの供給に支障がでる場合がある。一方、孔の一つ当たりの面積が３００ｍｍ2を超えると、孔が大きすぎてガス流が乱れ、シールド性を高める効果が発現し難くなる。
【００４５】
次にシールドガスの吹出し口の先端の形状について説明する。
【００４６】
図７に、シールドガスの吹出し口の断面を示す。図８に、シールドガスの吹出し口の側面を示す。図７において、溶接線の断面におけるシールドガスの吹出し口５の先端の大きさＡは、５ｍｍ≦Ａ≦４０ｍｍが好ましい。
【００４７】
シールドガスの吹き出し口７は、溶接トーチ２と下側鋼板１ａに接触しない範囲で、極力、上側鋼板１ｂに近づけて配置するのが好ましい。具体的には、図７において、上側鋼板１ｂと吹出し口５の先端の間隔Ｂは、Ｂ≦１００ｍｍが好ましく、Ｂ≦５０ｍｍがより好ましい。
【００４８】
図８において、溶接方向におけるシールドガスの吹出し口５の大きさは、第１溶接トーチ２ａの溶接ワイヤ３の先端と吹出し口の前端面（溶接方向を前とした）の間隔Ｃと、最終溶接トーチ２ｂの溶接ワイヤ３の先端と吹出し口の後端面の間隔Ｄで設定することが好ましく、具体的には、３ｍｍ≦Ｃ≦５０ｍｍ、５ｍｍ≦Ｄ≦１００ｍｍが好ましい。
【００４９】
本発明溶接方法及び本発明溶接設備は、１電極の隅肉溶接でも、多電極の隅肉溶接でも問題なく適用することが可能である。例えば、２電極の隅肉溶接の場合、特許３１２４４３９号公報を参考にして溶接条件を設定すればよい。３電極溶接の場は、特許第３４２３４６７号公報、４電極溶接の場合は、特開平０９−３１４３３４号公報等を参考にして溶接条件を設定すればよい。
【００５０】
シールドガスの流量は、使用する電極数の数に応じて、適宜設定するが、使用する電極数をＮとした場合、１５Ｎ（リットル／分）以上１００Ｎ（リットル／分）以下が好ましい。
【実施例】
【００５１】
次に、本発明の実施例について説明するが、実施例での条件は、本発明の実施可能性及び効果を確認するために採用した一条件例であり、本発明は、この一条件例に限定されるものではない。本発明は、本発明の要旨を逸脱せず、本発明の目的を達成する限りにおいて、種々の条件を採用し得るものである。
【００５２】
（実施例１）
ＪＩＳで定めるＳＭ４９０の９ｍｍ厚鋼板を用い、図９に示す寸法で水平隅肉溶接を行った。溶接は２電極溶接で実施した。図１０と図１１に、発明例で用いた溶接トーチと吹出し口の配置を示す。
【００５３】
図１０に示すように、溶接トーチ２を上側鋼板１ｂから４５°の位置に配置し、シールドガスの吹出し口５を、溶接トーチ２と下側鋼板１ａの間で、できるだけ上側鋼板１ｂに近い位置に配置した。また、図１１に示すように、２本の溶接トーチ２を、溶接線から８０°傾け、かつ、溶接ワイヤの間隔が３５ｍｍとなるよう配置した。
【００５４】
図１２と図１３に、比較例で用いた溶接トーチと吹出し口の配置を示す。
【００５５】
図１２に示すように、溶接トーチ２を上側鋼板１ｂから４５°の位置に配置し、シールドガスの吹出し口５を、溶接トーチ２と同心円状に配置した。また、図１３に示すように、２本の溶接トーチ２を、溶接線から８０°傾け、かつ、溶接ワイヤの間隔が３５ｍｍとなるよう配置した。
【００５６】
表１に、シールドガスの吹出し口の配置条件を示す。表２に、溶接条件を示す。溶接長は３ｍとして隅肉溶接を行い、これを５０回繰り返して集積スパッタの脱落の有無を調べた。また、整流材の有無についても、同様の繰返し数で、集積スパッタの脱落の有無を調べた。整流材は厚さ1mmのSUS304ステンレス製パンチメタル板を用いた。
【００５７】
【表１】
2015142929.tif 000003
【００５８】
【表２】
2015142929.tif 000004
【００５９】
表３に、試験項目と判定基準を示し、表４に実施結果を示す。
【００６０】
【表３】
2015142929.tif 000005
【００６１】
【表４】
2015142929.tif 000006
【００６２】
表４に示す実施番号１と２は、シールドガスの吹出し口の配置の違いによる効果の差異を検証するものである。
【００６３】
シールドガスの吹出し口を溶接トーチと下側鋼板の間に配置した実施番号１（発明例）では、集積スパッタの脱落が生じても、下側鋼板上に落下するだけであるので、溶接には何らの支障も生じず、脚長が揃った良好な外観の溶接金属を得ることができた。また、溶接金属の窒素量も合否基準を満足して合格であった。
【００６４】
一方、シールドガスの吹出し口を溶接トーチと同心円に配置した実施番号２（比較例）では、発明例と同一回数で集積スパッタが脱落したが、吹出し口が溶融池の直上に位置しているため、脱落した集積スパッタが溶融池を直撃してしまい、脚長が著しく乱れたため、溶接金属の外観が不良となり不合格となった。
【００６５】
表４に示す実施番号３〜１２は、整流材の効果を検証したものである。吹出し口に整流材を配置した場合、その開口率が本発明の範囲にある実施番号３〜１０（発明例）においては、溶接金属の窒素量が少なくて合格である。
【００６６】
一方、整流材の開口率が本発明の範囲の下限より少ない実施番号１１（比較例）では、十分なシールドガスが供給されずシール不良が発生し、溶接金属の窒素量が合否判断基準を満たさないため不合格である。
【００６７】
また、整流材の開口率が本発明の範囲の上限を超える実施番号１２（比較例）では、整流材が溶接中に損傷し、シールドガスの流れが不安定になってシールド不良が発生した。このため、溶接金属の窒素量が合否判断基準を満たさず不合格である。
【００６８】
表４に示す実施番号１３〜１５は溶接トーチ、シールドガス吹出し口の水冷効果を検証するものである。溶接トーチ、シールドガスの吹出し口の一方が水冷された実施番号１３、１４は溶接中の熱によるトーチ、吹出し口の損傷が少なく、水冷無しの場合より溶接が安定していたため、溶接金属の窒素量が減少し合格であった。
【００６９】
また、溶接トーチ、シールドガスの吹出し口の両方が水冷された実施番号１５は、双方の効果が重畳して、尚一層溶接が安定し、溶接金属の窒素量は明瞭な改善効果が認められた。
【産業上の利用可能性】
【００７０】
前述したように、本発明によれば、ガスシールドアーク溶接時に発生し、シールドガスの吹出し口に付着した集積スパッタが、該吹出し口から脱落しても、溶融池に落下しないので、溶接金属の外観不良が発生しない。よって、本発明は、安定した水平隅肉溶接を継続することが可能なものであり、溶接構造物建造産業において利用可能性が高いものである。
【符号の説明】
【００７１】
１ａ    下側鋼板
１ｂ    上側鋼板
２    溶接トーチ
２ａ    第１溶接トーチ
２ｂ    第２溶接トーチ
３    溶接ワイヤ
４    吹出しノズル
５    吹出し口
５ａ、５ｂ、５ｃ    シールドガスの流れ
６    溶接金属
６ａ    溶融池
７    集積スパッタ
８    整流材
【図１】
2015142929.tif 000007
【図２】
2015142929.tif 000008
【図３】
2015142929.tif 000009
【図４】
2015142929.tif 000010
【図５】
2015142929.tif 000011
【図６】
2015142929.tif 000012
【図７】
2015142929.tif 000013
【図８】
2015142929.tif 000014
【図９】
2015142929.tif 000015
【図１０】
2015142929.tif 000016
【図１１】
2015142929.tif 000017
【図１２】
2015142929.tif 000018
【図１３】
2015142929.tif 000019